(57)【要約】【課題】例えば、コインランドリーで洗濯及び乾燥しても、カーペット裏面の外観品位の低下を抑制できる、裏打ち材の擦れによる毛羽立ちを抑えられたカーペットラグ及びその製造方法を提供することを目的とする。【解決手段】第１の発明の家庭用カーペットラグは、パイル糸と基布とからなる表皮層の下面に、加熱ロールによって接触加熱処理が施され不織布が樹脂層を介して積層されたことを特徴とする。第２の発明の家庭用カーペットラグの製造方法は、融点が１００℃〜１５０℃の低融点合成繊維を５質量％〜３０質量％を含む不織布を、前記低融点合成繊維の融点より３０℃〜９０℃高い温度の加熱ロールによって、接触加熱する接触加熱処理工程を備えることを特徴とする。【選択図】なし【特許請求の範囲】
【請求項１】
タフテッドカーペットにおいて、パイル糸と基布とからなる表皮層の下面に、加熱ロールによって接触加熱処理が施され不織布が樹脂層を介して積層されたことを特徴とする家庭用カーペットラグ。
【請求項２】
前記不織布が、融点が１００℃〜１５０℃の低融点合成繊維を５質量％〜３０質量％を含む不織布である請求項１に記載の家庭用カーペットラグ。
【請求項３】
カーペットの製造方法において、融点が１００℃〜１５０℃の低融点合成繊維を５質量％〜３０質量％を含む不織布を、前記低融点合成繊維の融点より３０℃〜９０℃高い温度の加熱ロールによって、接触加熱する接触加熱処理工程を備えることを特徴とする家庭用カーペットラグの製造方法。
【発明の詳細な説明】
【技術分野】
【０００１】
本発明は、家庭等で使用されるカーペットに関する。詳しくはコインランドリーで洗濯・乾燥しても、カーペット裏打ち材の毛羽立ちによる外観品位の低下を抑制できるカーペットラグに関する。
【背景技術】
【０００２】
家庭用のカーペットとしては、タフテッドカーペットラグ、マイヤーカーペット（電気カーペットのカバー等）やホームタイル等が知られている。これらのカーペットは、取外して干したり、使わない場合は収納したりする。このようなカーペットとして、カーペット表皮の裏面に樹脂層を介して裏打ち材が積層一体化されている場合が多く、寸法安定性、クッション性、軽量化や保温性等のために、裏打ち材として不織布が採用されている。そして経時的な使用に伴い汚れたら掃除や洗濯して繰り返し使用される。
【０００３】
家庭で洗濯可能な編カーペットとして、編みカーペット生地の裏面全体に細幅状フォーム部（例えば合成ゴムラッテックス）を縦横連結するように形成し、このフォーム部表面に空気抜き部を設けたカーペットが公知である（特許文献１）。また、家庭で洗濯をしたいというニーズに応えた、家庭洗濯が可能で、風合いが損なわれない電気カーペット用カバーとして、カールマイヤー編み地の裏面にポリウレタンフォームを介して、不織布等の裏生地と熱接着して積層一体化したカバーが公知である（特許文献２）。
【０００４】
ところで、家庭用の洗濯機に入らない嵩高のカーペットは、コインランドリー等の大型ドラム式洗濯機を用いて洗濯、乾燥される。しかしながら、このような大型のドラム式洗濯機は、家庭用よりも強力な洗浄力を発揮することからカーペット自身への負担も少なくなく、繰返しこのような洗濯を施すと、カーペット裏打ち材の毛羽立ちが目立ってくる。
【先行技術文献】
【特許文献】
【０００５】
【特許文献１】特開平６−１６５７２６号公報
【特許文献２】特開平８−３８３３８号公報
【発明の概要】
【発明が解決しようとする課題】
【０００６】
特許文献１の編カーペットには、薄い編地の裏面に空気抜き部のある裏面フォームであるから、洗濯時に水抜けがよく自然乾燥も容易であり、特許文献２の電気カーペット用カバーは、カールマイヤー編み地の裏面にポリウレタンフォームを介して、不織布等の裏生地と熱接着して積層一体化したものであるから、水に強く軽くて折りたたみがしやすく、水洗いが可能であるものの、繰返し洗濯を施すことによるカーペットの裏打ち材への負担については考慮されていなかった。
【０００７】
本発明は、かかる技術的背景に鑑みてなされたものであって、例えばコインランドリーで洗濯及び乾燥しても、カーペット裏面の外観品位の低下を抑制できる、すなわちカーペット裏打ち材の擦れによる毛羽立ちを抑えられたカーペットラグ及びその製造方法を提供することを目的とする。
【課題を解決するための手段】
【０００８】
前記目的を達成するために、本発明は以下の手段を提供する。
【０００９】
［１］タフテッドカーペットにおいて、パイル糸と基布とからなる表皮層の下面に、加熱ロールによって接触加熱処理が施され不織布が樹脂層を介して積層されたことを特徴とする家庭用カーペットラグ。
【００１０】
［２］前記不織布が、融点が１００℃〜１５０℃の低融点合成繊維を５質量％〜３０質量％を含む不織布である前項１に記載の家庭用カーペットラグ。
【００１１】
［３］カーペットの製造方法において、融点が１００℃〜１５０℃の低融点合成繊維を５質量％〜３０質量％を含む不織布を、前記低融点合成繊維の融点より３０℃〜９０℃高い温度の加熱ロールによって、接触加熱する接触加熱処理工程を備えることを特徴とする家庭用カーペットラグの製造方法。
【発明の効果】
【００１２】
［１］の発明では、不織布が加熱ロールによって接触加熱処理が施されているので、不織布を構成している繊維の遊び毛が不織布表面や内部に整えられているうえに、表皮層の下面に樹脂層を介して前記不織布が積層一体化されているので、コインランドリーで洗濯及び乾燥により負担がかかっても、カーペット裏打ち材の擦れによる毛羽立ちが抑えられるため外観品位の低下をまねかない。
【００１３】
［２］の発明では、前記不織布は、融点が１００℃〜１５０℃の低融点合成繊維を含む不織布なので、不織布を構成している繊維の遊び毛のみならず、低融点合成繊維同士や他の合成繊維との接触部で融着することで、さらに擦れによる毛羽立ちを抑えることができる。かつ、低融点合成繊維を５質量％〜３０質量％を含むので、十分な接触部を確保できるので、一段と毛羽立ちを抑えることができる。低融点合成繊維が５質量％より少ないと溶着する接触部が少なく毛羽立ちを十分抑えることができなくなる恐れがあり好ましくない。また、３０質量％をより多くなると家庭用カーペットラグ不織布層が固くなり折りたたみにくくなるので好ましくない。
【００１４】
［３］の発明では、融点が１００℃〜１５０℃の低融点合成繊維を５質量％〜３０質量％を含む不織布を、前記低融点合成繊維の融点より３０℃〜９０℃高い温度の加熱ロールによって、接触加熱することで、不織布を構成している繊維の遊び毛のみならず、低融点合成繊維同士や他の合成繊維との接触部で融着することで、さらに擦れによる毛羽立ちを抑えることができるうえ、低融点合成繊維を５質量％〜３０質量％を含むので、十分な接触部を確保でき、一段と毛羽立ちを抑えることができる家庭用カーペットラグの生産が可能になる。低融点合成繊維が５質量％より少ないと溶着する接触部が少なく毛羽立ちを十分抑えることができなくなる恐れがあり好ましくない。また、３０質量％をより多くなると家庭用カーペットラグ不織布層が固くなり折りたたみにくくなるので好ましくない。
【発明を実施するための最良の形態】
【００１５】
次に、本発明に係る家庭用カーペットラグの一実施形態を説明する。第１の発明の家庭用カーペットラグは、パイル糸と基布とからなる表皮層の下面に、加熱ロールによって接触加熱処理が施され不織布が樹脂層を介して積層されたことを特徴とし、コインランドリーで洗濯及び乾燥等の負担がかかったとしても、カーペット裏打ち材に毛羽立ちが発生し難い。そのため外観品位の低下をまねかない。
【００１６】
本発明において、パイル糸の素材としては特に限定されず、ポリエステル繊維、ポリアミド繊維、ポリプロピレン繊維、アクリル繊維、レーヨン繊維等の合成繊維からなるもの等を好適に使用でき、その他麻、綿、羊毛等の天然繊維からなるもの等も使用できる。なかでも洗濯後の脱水や乾燥し易さからポリエステル繊維が好ましい。
【００１７】
前記パイル糸の形態としは、ループパイル、カットパイル、ル−プパイルとカットパイルの組合せを挙げることができる。また、パイル糸の目付は４００〜８００ｇ／ｍ２に設定するのが好ましい。４００ｇ／ｍ２未満ではカ−ペットとしての品位の劣ったものとなり、好ましくない。また、８００ｇ／ｍ２を超えると嵩張り、折り畳みにくくなるおそれがあるため好ましくない。
【００１８】
前記基布としては、特に限定されるものではなく、ポリエステル繊維やポリプロピレン繊維、麻、綿等の天然繊維からなる織、編基布、不織布等通常使用される基布を挙げることができる。
【００１９】
本発明において、加熱ロールによって接触加熱処理が施され不織布は、例えば、温度１８０℃〜２５０℃程度の加熱ロールを接触させて加熱処理を施された不織布である。前記加熱ロールとしては、例えば、スチールロール、ジャケットロール等を挙げることができる。これらの加熱ロールに当てたり、巻きつけたりするなどして接触させればよく、特に限定されない。ロール間で不織布挟んで押圧させてもよい。
【００２０】
前記不織布としては、特に限定されず、ニ−ドルパンチ不織布、スパンボント不織布、ケミカルボンド不織布を挙げることができる。なかでもニードルパンチ不織布が好ましい。また、前記不織布の目付は、５０ｇ／ｍ２〜５００ｇ／ｍ２が好ましい。目付が５０ｇ／ｍ２未満では、カ−ペットとしての品位の劣ったものとなり、好ましくない。
【００２１】
前記不織布の構成する繊維としては、合成繊維が好ましく、例えば、アクリル繊維、ポリアミド繊維、ポリエステル繊維、ポリプロピレン繊維を挙げることができる。また、これらを組み合わせてもよい。なお、前記合成繊維の単繊度は２〜１５ｄｔｅｘが好ましい。単繊度が２ｄｔｅｘ未満では、不織布の利用形態や部位にもよるが強度不足となる恐れがあり好ましくない。１５ｄｔｅｘを越えると、接触加熱処理が不均一になる恐れがあり好ましくない。
【００２２】
また、前記不織布の構成する繊維には、融点の異なる合成繊維を混ぜるのが好ましい。なかでも、融点が１００℃〜１５０℃の低融点合成繊維を混ぜるのが好ましい。融点の異なる合成繊維を混ぜることで、繊維の遊び毛のみならず、低融点合成繊維同士や他の合成繊維との接触部で融着することで、さらに擦れによる毛羽立ちを抑えることができる。融点の異なる合成繊維を５質量％〜３０質量％を混ぜるのが好ましく、十分な接触部を確保できるので、一段と毛羽立ちを抑えることができる。
【００２３】
本発明において、樹脂層としては、パイル糸と基布とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエンゴム）、ＮＢＲ（アクリロニトリル−ブタジエンゴム）、ＭＢＲ（メチルメタクリレート−ブタジエンゴム）あるいは天然ゴム等が挙げられる。また、樹脂層には必要に応じて、充填剤として炭酸カルシウム、水酸化アルミニウム、水酸化マグネシウム、フライアッシュ等を添加してもよい。
【００２４】
また、本発明に係る第２の発明の家庭用カーペットラグの製造方法は、融点が１００℃〜１５０℃の低融点合成繊維を５質量％〜３０質量％を含む不織布を、前記低融点合成繊維の融点より３０℃〜９０℃高い温度の加熱ロールによって、接触加熱する接触加熱処理工程を備えることを特徴とし、低融点合成繊維同士や他の合成繊維との接触部で融着させるので、繊維の遊び毛及び毛羽立ちの発生を抑えられた家庭用カーペットラグの生産が可能になる。
【００２５】
前記接触加熱処理工程では、加熱ロールを接触させて加熱処理を施す。前記加熱ロールとしては、１８０℃〜２５０℃程度まで加熱できるロールであれば特に限定されないが、例えば、スチールロール、ジャケットロール等を挙げることができる。これらの加熱ロールに当てたり、巻きつけたりするなどして接触させればよく、特に限定されない。ロール間で不織布挟んで押圧させてもよい。
【００２６】
加熱ロールに当てたり、または巻きつける場合は加熱ロールの大きさにもよるが円周の１／２０〜１９／２０の範囲で設定するのが好ましく、接触加熱処理が施された不織布の表面がより平滑化していればよい。
【００２７】
前記加熱ロールの温度は、不織布を構成する合成繊維の融点より３０℃〜９０℃高い温度が好ましい。また、複数の種類の合成繊維からなる不織布では、一番低い融点を基準に設定するのが好ましい。
【００２８】
前記接触加熱処理が施された不織布を、前記表皮層の下面に、前記樹脂層を塗工した面に積層したのち、乾燥処理すればよい。乾燥手段は、加熱処理により連続的に乾燥させ巻き取る方法が望ましい。この時の加熱処理温度は、不織布を構成する合成繊維の種類にもよるが、１００〜１８０℃とするのが好ましいが、前記不織布を構成する低融点合成繊維の融点よりも５０℃を越えて高温にしない方がよい。こうして乾燥処理により前記表皮層と接触加熱処理が施された不織布とが、樹脂層を介して強固に積層される。
【００２９】
こうして、得られた家庭用カーペットラグの製造方法によれば、低融点合成繊維同士や他の合成繊維との接触部で融着させるので、繊維の遊び毛及び毛羽立ちの発生を抑えられた家庭用カーペットラグを生産することができる。
【実施例】
【００３０】
次に、本発明の具体的な実施例について説明するが、本発明はこれらの実施例のものに特に限定されるものではない。なお、この発明の実施例として使用したカーペットの材質は次の通りである。
【００３１】
＜使用材料＞
基布・・・目付８６ｇ／ｍ２のポリプロピレン繊維からなる織基布
パイル糸・・・ポリエステル繊維からなるパイル糸をタフティング機（１／１０Ｇ）で基布に植え込む（ループパイル長６．０ｍｍ、目付６００ｇ／ｍ２）
不織布・・・ポリエステル不織布（目付１５０ｇ／ｍ２、厚さ１．８ｍｍ）、
ポリエステル繊維（６ｄｔｅｘ（融点２５０℃）１００質量％）
樹脂層・・・スチレン−ブタジエン共重合体樹脂（ＳＢＲ）
【００３２】
＜実施例１＞
基布にパイル糸をタフティング機で植え込んで、カーペット表皮層とした。次に、樹脂層としてＳＢＲを塗布し、不織布の表面を温度１８０℃に設定された加熱ロール（直径５００ｍｍ）の外周に１／４巻き付け接触加熱を２０秒間施した不織布を、樹脂層の下側に積層してから１５０℃×１５分乾燥してカーペットとした。このカーペットを裁断縫製し、１９０ｃｍ×１９０．５ｃｍサイズ、厚みは９ｍｍの家庭用カーペットラグを得た。外観（裏面）評価の結果は「○」で合格であった。
【００３３】
＜実施例２＞
実施例１において、不織布を構成する繊維を、６ｄｔｅｘ（融点２５０℃）９０質量％と、４ｄｔｅｘ（融点１１０℃）１０質量％の混綿とした以外は実施例１と同様にしてカーペットを得た。外観（裏面）評価は「◎」であった。
【００３４】
＜実施例３＞
実施例１において、不織布を構成する繊維を、６ｄｔｅｘ（融点２５０℃）７５質量％と、４ｄｔｅｘ（融点１１０℃）２５質量％の混綿した以外は実施例１と同様にしてカーペットを得た。外観（裏面）評価は「◎」であった。
【００３５】
＜実施例４＞
実施例１において、不織布を構成する繊維を、６ｄｔｅｘ（融点２５０℃）９８質量％と、４ｄｔｅｘ（融点１４０℃）２質量％の混綿とし、加熱ロールの温度を２００℃に設定した以外は実施例１と同様にしてカーペットを得た。
外観（裏面）評価は「○」であった。
【００３６】
＜実施例５＞
実施例４において、不織布を構成する繊維を、６ｄｔｅｘ（融点２５０℃）９３質量％と、４ｄｔｅｘ（融点１４０℃）７質量％の混綿とした以外は実施例４と同様にしてカーペットを得た。外観（裏面）評価は「◎」であった。
【００３７】
＜実施例６＞
実施例４において、不織布を構成する繊維を、６ｄｔｅｘ（融点２５０℃）９０質量％と、４ｄｔｅｘ（融点１４０℃）１０質量％の混綿とした以外は実施例４と同様にしてカーペットを得た。外観（裏面）評価は「◎」であった。
【００３８】
＜実施例７＞
実施例４において、不織布を構成する繊維を、６ｄｔｅｘ（融点２５０℃）６０質量％と、４ｄｔｅｘ（融点１４０℃）４０質量％の混綿とした以外は実施例４と同様にしてカーペットを得た。外観（裏面）評価は「◎」であったものの、溶融した低融点合成繊維の硬さが感じられた。
【００３９】
＜比較例１＞  
実施例１において、加熱ロールによって接触加熱処理を施していない不織布を用いた以外は実施例１と同様にしてカーペットを得た。外観（裏面）評価は著しい毛羽立ちが認められ、「×」であった。
【００４０】
＜比較例２＞  
実施例７において、加熱ロールによって接触加熱処理を施していない不織布をもちいた以外は実施例７と同様にしてカーペットを得た。外観（裏面）評価は著しい毛羽立ちが認められ、「×」であった。
【００４１】
＜外観（裏面）評価法＞
カーペットラグを容量１５Ｋｇのコインランドリーの業務用洗濯機で、３０分間洗濯し、３０分間乾燥した後に、目視で裏面の不織布を観察した。次の基準で評価し「○」以上を合格とした。
「◎」：ほとんど毛羽立ちは認められない
「○」：僅かに毛羽立ちが認められた
「△」：毛羽立ちが認められた
「×」：著しい毛羽立ちが認められた
【００４２】
表１から明らかなように、本発明の家庭用カーペットラグは、洗濯による負荷がかかっても、裏打ち材に僅かかまたはほとんど毛羽立ちは認められないカーペットラグである。
【００４３】
一方、比較例１、２のカーペットでは、裏打ち材に著しい毛羽立ちが認められ、品位の劣るものであった。
【産業上の利用可能性】
【００４４】
本発明は、繰返しコインランドリー等で洗濯しても、カーペット裏面の毛羽立ち等による外観品位を招き難い家庭用カーペットラグである。